МНОГОСЛОЙНЫЙ ПЕРФОРИРОВАННЫЙ ЗВУКОПОГЛОТИТЕЛЬ

1. Многослойный перфорированный звукопоглотитель (1), включающий термодеформируемый поглотитель (3) и микроперфорированную пленку (4), которые соединены друг с другом по поверхности, отличающийся тем, что микроперфорированная пленка (4) состоит из двухслойного, снабженного определенной геометрией отверстий первого более высокоплавкого слоя полимерного материала и второго слоя полимерного материала более низкоплавкого по сравнению с первым слоем полимерного материала, при этом низкоплавкий слой полимерного материала включает примыкающий к поглотителю (3) промежуточный слой (2) из компонентов поглотителя и низкоплавкого полимерного материала, и
-3
-3
отношение гидравлических сопротивлений покрывающего слоя более высокоплавкого слоя полимерного материала и промежуточного слоя (2) к поглотителю (3) составляет от 1:3 до 1:30, и общее гидравлическое сопротивление R звукопоглотителя (1) лежит в пределах от R=800 Нсм до R=8000 Нсм.
2. Звукопоглотитель (1) по п. 1, отличающийся тем, что первый высокоплавкий слой полимерного материала включает полиамид, полиэтилентерефталат, полиэфиримид, полисульфон, полиэфирсульфон и/или полиэфирэфиркетон.
3. Звукопоглотитель (1) по п. 1 или 2, отличающийся тем, что второй, более низкоплавкий по сравнению с первым слоем полимерного материала слой полимерного материала содержит полиэтилен и полипропилен, включая их композиции и сополимеры, также с полиамидами и/или полиэфирами; полиуретановые смолы; меламиновые смолы и/или эпоксидные смолы.
4. Звукопоглотитель (1) по п. 1, отличающийся тем, что термодеформируемый поглотитель (3) включает волокнистую ткань, нетканое полотно или вспененный материал с открытыми порами.
5. Звукопоглотитель (1) по п. 4, отличающийся тем, что волокнистая ткань или нетканое полотно
(a) включает синтетические волокна, которые выбраны из группы, включающей полиэфирные волокна, в частности волокна полиэтилентерефталата, полиамидные волокна, в частности нейлон 6
и/или нейлон 66; полиолефиновые волокна, в частности полипропиленовые волокна и/или полиэтиленовые волокна и акриловые волокна, а также смеси этих волокон, включая бикомпонентные волокна и многокомпонентные волокна,
(b) натуральные волокна, которые выбраны из группы, включающей волокна хлопка-сырца, волокна пеньки, волокна кокоса, волокна кенафа, волокна джута и/или волокна сизаля, включая их смеси или
(c) смеси синтетических волокон группы (a) и (b).
2
6. Звукопоглотитель (1) по п. 5, отличающийся тем, что волокнистая ткань или нетканое полотно имеет массу единицы поверхности в пределах от 180 до 1800 г/м.
7. Звукопоглотитель (1) по п. 4, отличающийся тем, что пена с открытыми порами выбрана из группы, включающей полиуретановую пену и пену из меламиновой смолы.
8. Звукопоглотитель (1) по п. 7, отличающийся тем, что пена имеет объемную массу в пределах от 8 до 120 г/л, предпочтительно от 15 до 75 г/л.
9. Звукопоглотитель (1) по п. 1, отличающийся тем, что отношение гидравлических сопротивлений пленки (4) и промежуточного слоя (2) к поглотителю (3) составляет 1:10.
10. Звукопоглотитель (1) по п. 1, отличающийся тем, что отношение гидравлических сопротивлений пленки (4) к промежуточному слою (2) составляет 1:10.
-3
-3
11. Звукопоглотитель (1) по п. 1, отличающийся тем, что общее гидравлическое сопротивление звукопоглотителя (1) лежит в пределах от R=2000 Нсм до R=4000 Нсм.
12. Способ изготовления звукопоглотителя (1) по п. 1, при котором кашируют микроперфорированную пленку (4) на предварительно отформованный термодеформируемый поглотитель (3) при температуре, которая выше температуры плавления более низкоплавкого второго слоя полимерного материала, но ниже температуры плавления более высокоплавкого слоя полимерного материала.
13. Способ по п. 12, при котором деформируют микроперфорированную пленку (4) и предварительно отформованный
термодеформируемый поглотитель (3) в горячем инструменте, в частности с помощью пара.
14. Способ изготовления звукопоглотителя (1) по п. 1, при котором кашируют неперфорированную пленку (4) на предварительно отформованный термодеформируемый поглотитель (3) при температуре, которая выше температуры плавления более низкоплавкого второго слоя полимерного материала, но ниже температуры плавления более высокоплавкого слоя полимерного материала, и перфорацию выполняют посредством игл, находящихся в обращенной к высокоплавкому слою полимерного материала половине охлаждающего и/или калибровочного инструмента.
15. Способ по п. 14, при котором выполняют перфорацию на части поверхности.